FR 2630353 A1 19891027 FR 8805836 A 19880425 La présente invention est du domaine de la chimie appliquée et elle a plus précisément pour objet un système de peinture, ou revêtement, antigraffiti. On connatt des revêtementsanti- graffiti qui sont en substance des peintures contenant de la cire polyéthyle'ne, cette dernière conférant au revêtement un caractère hydrophobe élevé ; le caractère hydrophobe interdit la pénétration profonde des encres aqueuses ou en solution dans des solvants polaires. Cependant, on a pu observer qu'avec la plupart des revêtements antigraffiti disponibles actuellement dans le commerce, et bien que ceux-ci rendent délébiles les inscriptions ou salissures portées sur leur surface, il subsiste de ces inscriptions certaines traces indélébiles, celles-ci étant dues à la présence dans les encres de corps chimiques colorés de nature lyophile (hydrophobe) qui, en petite quantité,, arrivent à se dissoudre dans le revêtement et en particulier dans son constituant polyéthylène. L'idée mère de la présente invention consiste à proposer non plus un revêtement unique mais un couple d'agents de revêtements, dit pour cette raison système, dont l'un est un revêtement proprement dit et dont l'autre est une couche ou pellicule superficielle recouvrant le premier, la nature de ces deux agents étant telle que ces deux revêtements adhèrent suffisamment l'un à l'autre pour résister aux intempéries, mais telle aussi que le second agent serve de diluant de la couche superficielle constituée antérieurement par lui-même, de telle sorte que finalement il constitue pour le revêtement un agent de nettoyage regél,Srant. Grâce à un tel système de revêtement, dont la règle technique qui va être donnée dans la suite de la description constitue la présente invention, les marquages, inscriptions ou autres graffiti ou autres salissures n'affectent que la couche superficielle regénérable et sont entraînées avec elle lors d'une opération de net toyage-regé né ration. Selon la présente invention, un système de revêtement antigraffiti comprend deux agents : un agent de revêtement proprement dit et un agent de nettoyage regénérant. L'agent de revêtement proprement dit est constitué de deux compositions, l'une dite base, l'autre dite additif antigraffiti ; la base est une composition du groupe comprenant les résines acryliques hydroxylées et leur durcisseur isocyanate d'une part, et les résines copolymères acryliques en solution dans des solvants aromatiques et cétoniques d'autre part ; l'additif antigraffiti est une composition incorporant au moins l'un des composants du groupe de composants comprenant la cire polyéthylène, l'huile de silicone, un mélange de polyuréthane, une solution acrylique. L'agent de nettoyage est un mélange de cire polyéthylène et d'une huile synthétique polaire à haut poids moléculaire. La règle technique générale ci-dessus formulée peut être appliquée selon deux types généraux de revêtements, à savoir les revêtements bi-composants et les revêtements mono-composant, types qui sont d'une manière générale connus en eux-mêmes ; on rappelle queles premiers sont utilisés après mélange extemporané d'un premier composant (résine) et d'un durcisseur, et que les seconds durcissent soit par évaporation d'un solvant, soit par action de l'oxygène de l'air soit par les deux phénomènes à la foisx On donnera plus loin deux exempleSde systèmes de revêtement conformes à l'invention du type bi-composant ; ainsi'et suivant que l'on souhaite disposer d'une peinture (coloration opaque) ou d'un vernis (transparence), la résine sera pigmentée de manière à constituer une peinture pour le premier exemple, ou elle sera non pigmentée de manière à constituer un vernis pour le second exemple. L'invention. sera mieux comprise à la description de trois exemples qui va être faite en relation avec les figures de la planche annexée, dans laquelle - la fig.1 illustre schématiquement un premier exemple de système de revêtement antigraffiti relevant de l'invention, - la fig.2 en illustre un deuxième exemple, et - la fig.3 un troisième. Premier exemple (fig.1) L'agent de revêtement proprement dit est constitué d'une base et d'un additif ; la base est constituée - d'une peinture acrylique hydroxylée : 100 parties (A) - d'un durcisseur isocyanate : 25 parties (B) Ces deux composants sont conditionnés dans des conditionnements distincts. L'additif antigraffiti est constitué - d'un mélange de laque polyuréthane : 100 parties (C) - de cire polyéthylène : 0,2 à 20 parties (D) - d'huile de silicone : 0,2 à 20 parties (E) L'additif antigraffiti, ainsi que cela apparat sur la figure est mélangé à la peinture acrylique. Toujours sur la fiv.1, un troi sieme conditionnement livré avec les deux conditionnements précédents, mais qui peut être aussi bien livré séparément, contient l'agent de nettoyage comprenant un mélange de cire polyéthylène (0,2 à 20 parties) (F) et une huile synthétique polaire de haut poids moléculaire (0,2 à 20 parties) (G). L'indication d'une peinture acrylique dans la composition de base signifie qu'au moins un pigment coloré est incorporé dans cette dernière Deuxième exemple (fig.2) L'agent de revêtement proprement dit est constitué d'une base et d'un additif ; la base est constituée - d'un vernis acrylique : 100 parties (H) - d'un durcisseur isocyanate : 25 parties (B) Ces deux composants sont conditionnés dans des conditionnements distincts. L'additif antigraffiti est constitué - d'un mélange de laque polyuréthane : 100 parties (C) - de cire polyéthylène : 0,2 à 20 parties (D) - d'huile de silicone : 0,2 à 20 parties (E) L'additif antigraffiti, ainsi que cela apparat sur la figure est mélangé à la peinture acrylique. Toujours sur la fig.2, un troisième conditionnement livré avec les deux conditionnements précédents, mais qui peut être aussi bien livré séparément, contient l'agent de nettoyage comprenant un mélange de cire polyéthylène (0,2 à 20 parties)(F) et une huile synthétique polaire de haut poids moléculaire (0,2 à 20 parties)(G). Lt indication d'un vernis dans la composition de base signifie qu' aucun pigment coloré nest incorporé dans cette dernière. Troisième exemple (fig.3.) La base est une résine copolymè- re acrylique en solution dans des solvants aromatiques et cétoniques (iOO) parties (M). L'additif antigraffiti comprend - une solution acrylique : 100 parties -, (J) - de la cire polyéthylène : 0,2 à 20 parties * (K) - de l'huile silicone : 0,2 à 20 parties (L) L'additif antigraffiti, ainsi que cela apparaît sur la figure est mélangé à la peinture acrylique. Toujours sur la fig.3 un deuxième conditionnement livré avec le conditionnement précédent, mais qui peut être aussi bien livré séparément, contient l'agent de nettoyage comprenant un mélange de cire polyéthylène (0,2 à 20 parties) (F) et une huile synthétique polaire de haut poids moléculaire (0,2 à 20 parties)(G). Le système de ce troisième exemple est du type vernis et il est plus particulièrement destiné à constituer un enduit pour de la pierre nue de bâtiment ou de monument exemple, en raison du fait qu'il évite les reflets. Un système de revêtement tel que celui du premier exemple est destiné à la mise en peinture de murs, avec protection antigraffiti ; un système de revêtement tel que celui du deuxième exemple est destiné à traiter les supports avec un aspect incolore et transparent, avec la même protection antigraffiti que le système précédent ; un système de revêtement tel que celui du troisième exemple, incolore et transparent, est destiné à protéger les pierres des monuments et bâtiments sans changer l'aspect des pierres. REVENDICATIONS 1.- Système de revêtement "antigraffiti", caractérisé en ce que ledit système de revê tement comprend deux agents : l'agent de revêtement pro prement dit et l'agent de nettoyage regénérant, - l'agent de revêtement proprement dit étant constitué de deux compositions, l'une dite base, l'autre dite additif antigrafitti, la base étant une composition du groupe comprenant les résines acryliques hydroxylées et leur durcisseur isocyanate d'une part, et les résines copolymères acryliques en solution dans des solvants aromatiques et cétoniques, d'autre part, l'additif antigraffiti étant une composition incorporant au moins l'un des composants du groupe de composants comprenant la cire polyéthylène, l'huile de silicone, un mélange de polyuréthane, une solution acrylique, - l'agent de nettoyage est un mélange de cire polyéthy- lène et d'une huile synthétique polaire à haut poids moléculaire 2.- Système de revêtement selon la revendication 1, caracté risé en ce que, pour l'agent de revê tement proprement dit la base est constituée par ,, une résine acrylique à raison de 100 parties, un un durcisseur isocyanate à raison de 25 parties, ces constituants étant condi tionnés de façon séparée, tandis que l'additif est constitué par un un mélange de laque polyuré- thane à raison de 100 parties, .. de la cire polyéthylène à raison de 0,2 à 20 parties, .. de l'huile de silicone à raison de 0,2 à 20 parties 3.- Système de revêtement selon la revendication 2, caracté risé en ce que ladite résine est pigmentée de manière à constituer une peinture 4.- Système de revêtement selon la revendication 2, caracté risé en ce que ladite résine est non pigmentée de manière à constituer un vernis 5.- Système de revêtement selon la revendication 1, caracté risé en ce que pour l'agent de revê tement proprement dit . la base est constituée par une résine copolymère acrylique en solution dans des sol vants aromatiques et cétoniques, tandis que l'additif est constitué par ,. une solution acrylique à rai son dé 100 parties, .. de la cire polyéthylène à raison de 0-,2 à 20 parties, .. de l'huile de silicone à raison de 0,2 à 20 parties.